Brevet FR2612828A1 — publié le 19880930

DESCRIPTION Utilisation de poudre de bois micronisée pour améliorer les caractéristiques physiques des papiers, cartons, panneaux de particules de bois et pâtes à papier. Les poudres de bois micronisés ne présentant pas, normalement, les caractéristiques leur permettant d'être utilisées dans les procédés de transfert de masse, ni pour conférer des caractéristiques de résistance physique plus élevée aux papiers, cartons, panneaux de particules et pâtes à papier. La poudre pour laquelle un brevet d'utilisation est demandé se caractérise par - sa granulométrie comprise entre 10 et 70 um - sa surface spécifique supérieure à 1000 cm2/g - sa teneur en hémicelluloses solubles dans 1' eau : nulle - le degré de polymérisation inférieur à 650 - sa siccité supérieure à 92 % Pour que des fines particules de fibres de bois puissent conférer au support fibreux des caractéristiques physiques supérieures il est nécessaire que ces fines soient séchées avant d'être introduites dans la suspension fibreuse. Pour que ces fines puissent venir constituer un ciment interfibres lors de la fabrication des papiers, cartons, panneaux de particules de bois et pâtes à papier, il faut qu'elles présentent des caractéristiques de surface leur conférant une affinité pour les surfaces cellulosiques des fibres ce qui s obtint en rendant la surface des fines microporeuses et en favorisant leur précipitation sur les fibres par 1' remploi de polymères cationiques. Afin d'obtenir une telle poudre, on devra procéder comme suit a - Prédéchiqueter le bois b - Préimprégner ce bois avec une solution ionique ou chimique c - Soumettre ce bois à une pression de 30 bars ou plus et une température de 2300C ou plus pendant au moins 90 secondes avant de leur faire subir une détente brutale. Ce procédé est connu sous le nom d'autohydrolyse flash. d - laver la poudre obtenue a' à l'eau et i 1' eau/dioxane afin d'éliminer les hémicelluloses, la majeure partie de la lignine, des acides gras et résiniques. Cette opération rendra ce matériau extrêmement microporeux et en éliminera toutes les mat ères solubles dans 1' eau rendant ainsi cette poudre, ultérieurement, insoluble dans 1 eau. e - Séchage en poudre permettant d'éliminer totalement liteau absorbée par les micropores. Cette poudre séchée présentera une énergie de surface considérablement supérieure à celle de la même poudre mais humide. Les applications industrielles Introduction de ces fines préséchées dans les compositions fibreuses des papiers, cartons, pâtes et panneaux afin d'adsorber les matières organiques en solution et de précipiter, par 1 emploi d'un polymère, cet ensemble sur les fibres et constituer ainsi un ciment interfibre qui permettra d'accroître le rendement des machines et les caractéristiques du matériau fini. Micronisation puis séchage d' incuits des cuissons Kraft, Bisulfite, NSSC. La poudre obtenue étant réintroduite dans la pâte pour conférer des caractéristiques. REVENDICATION 10 - Procédé de fabrication de papiers, cartons et panneaux de particules, caractérisé en ce que lton utilise des particules de bois micronisé, puis séché qui a les caractéristiques suivantes - granulométrie comprise entre 10 et 70 microns, - surface spécifique supérieure à 1000 cm2/g, - teneur en hémicelluloses solubles dans 1' eau : nulle, - degré de polymérisation inférieur à 650, - siccité supérieure à 22 % 20 - Procédé selon la revendication 1, caractérisé en ce qu il comprend la déconcentration des matières organiques dissoutes par utilisation dudit bois micronisé. 30 - Procédé selon la revendication 1, caractérisé en ce qu'il comprend la réincorporation des incuits de cuisson de bois par utilisation dudit bois mi croni sé. 40 - Procédé selon la revendication 2, caractérisé en ce qu'il permet la dépollution des effluents contenant des matières organiques dissoutes. 50 - Procédé selon la revendication 1 caractérisé en ce qu il comprend l'amélioration des caractéristiques physiques des papiers et carton par utilisation dudit bois micronisé.